(57)【要約】  【課題】  耐スコーチ性と良好な加硫特性を有するエラストマー組成物を提供するとともに、圧縮永久ひずみの低減を実現でき、成形した組成物の表面状態も良好で、生産性にも優れた導電性ローラ等の各種成形品を、より高い品質で提供する。  【解決手段】  炭素−炭素間の二重結合およびハロゲンを有するポリマーを主成分とし、層状化合物に吸蔵させてスコーチ防止処理されたトリアジンの誘導体、および硫黄を配合してなるエラストマー組成物とする。また、該エラストマー組成物を用いて部材等を形成する。  【選択図】  なし【特許請求の範囲】
【請求項１】
炭素−炭素間の二重結合およびハロゲンを有するポリマーを、全重量の５０重量％以上１００重量％以下で含む主成分とし、層状化合物に吸蔵させてスコーチ防止処理されたトリアジンの誘導体、および硫黄が配合されていることを特徴とするエラストマー組成物。
【請求項２】
炭素−炭素間の二重結合およびハロゲンを有するポリマーを、全重量の５０重量％以上１００重量％以下で含む主成分とし、層状化合物に吸蔵させてスコーチ防止処理されたトリアジンの誘導体および硫黄が配合され、ＪＩＳ  Ｋ６３００に記載のムーニースコーチ試験において、上記トリアジンの誘導体を配合して１２０時間後に、測定温度を１３０．０±０．５℃として測定したときのスコーチ時間ｔ5が１．５分以上であることを特徴とするエラストマー組成物。
【請求項３】
加硫剤として配合される層状化合物に吸蔵させて上記スコーチ防止処理されたトリアジンの誘導体は、層状化合物を生成時に層間にトリアジンの誘導体のイオンを導入して吸蔵させているものである請求項１または請求項２に記載のエラストマー組成物。
【請求項４】
上記トリアジンの誘導体を吸蔵させた上記層状化合物の表面は界面活性剤で被覆され、該界面活性剤の種類に応じて特定温度以上になるとトリアジンの誘導体が溢出する一方、該特定温度以下ではトリアジンの誘導体を析出させずにスコーチ防止処理がなされたものである請求項１または請求項３に記載のエラストマー組成物。
【請求項５】
上記層状化合物がハイドロタルサイトである請求項１、３、４のいずれか１項に記載のエラストマー組成物。
【請求項６】
全ポリマー成分１００ｇに対して、上記スコーチ防止処理済みのトリアジンの誘導体を０．０００４ｍｏｌ以上０．０５００ｍｏｌ以下の割合で配合している請求項１乃至請求項５のいずれか１項に記載のエラストマー組成物。
【請求項７】
全ポリマー成分１００重量部に対して、上記硫黄を０．１重量部以上５．０重量部以下の割合で配合している請求項１乃至請求項６のいずれか１項に記載のエラストマー組成物。
【請求項８】
上記炭素−炭素の二重結合およびハロゲンを有するポリマーとして、イオン導電性を有するエピクロルヒドリン系重合体を用いている請求項１乃至請求項７のいずれか１項に記載のエラストマー組成物。
【請求項９】
上記炭素−炭素の二重結合およびハロゲンを有するポリマーとして、エピクロルヒドリン−エチレンオキサイド−アリルグリシジルエーテル共重合体あるいは／およびクロロプレンゴムを用い、
上記トリアジンの誘導体として、２，４，６−トリメルカプト−ｓ−トリアジン、２−ジアルキルアミノ−４，６−ジメルカプト−ｓ−トリアジンよりなる群から選択される１種または複数種の化合物を用いている請求項１乃至請求項８のいずれか１項に記載のエラストマー組成物。
【請求項１０】
ヒドラジン誘導体等の化学発泡剤を配合して発泡体としている請求項１乃至請求項９のいずれか１項に記載のエラストマー組成物。
【請求項１１】
請求項１乃至請求項１０のいずれか１項に記載のエラストマー組成物を用いて形成している部材。
【請求項１２】
転写ローラ、現像ローラ、帯電ローラあるいはトナー供給ローラとして用いられる導電性ローラ、あるいは転写ベルト、中間転写ベルトとして用いられる導電性ベルトからなる群に含まれる請求項１１に記載の画像形成装置用導電性部材。
【請求項１３】
請求項１２に記載の導電性部材を備えてなる画像形成装置。
【発明の詳細な説明】
【技術分野】
【０００１】
本発明は、エラストマー組成物、該組成物を用いて形成される部材、画像形成装置用の導電性部材及び画像形成装置に関し、詳しくは、コピー機、プリンター等のＯＡ機器における電子写真装置の導電性機構に使用される現像ローラ、帯電ローラ、転写ローラ等の導電性ローラ、転写ベルト、中間転写ベルト等の導電性ベルト等に好適に用いられるものである。
【背景技術】
【０００２】
コピー機、プリンター等に用いる現像ローラ、帯電ローラ、転写ローラ等の導電性ローラ、転写ベルト、中間転写ベルト等の導電性ベルトは、その用途に応じて導電性、非汚染性、低硬度および寸法安定性等の種々の性能が要求されている。また、生産性や各種物性の点より、種々の架橋（加硫）方法が提案されており、加硫剤として有機過酸化物配合系、チオウレア類を用いた系、あるいは硫黄系等が用いられている。このうち、加硫速度が速く、良好な物性を得やすいという点では、硫黄加硫系が使用されている。
【０００３】
具体的には、特開２０００−２１２３３０号（特許文献１）では、ニトリルゴムとエピクロルヒドリン系ゴムのブレンドゴムに加硫剤として、硫黄系加硫剤、トリアジン系化合物および２，３−ジメルカプトキノキサリン化合物からなる群から選ばれる２種以上が配合された加硫性ゴム組成物が開示されている。
【０００４】
上記トリアジン系化合物は、エチレンチオウレアやジメチルチオウレア等のチオウレア類を用いた系と異なり、人体等への毒性が非常に小さく安全な化合物であるため、取り扱いが非常に容易であり、作業性にも優れている。また、加硫時に副生成物を生じにくいので、感光体汚染を低減することができる。
【０００５】
しかしながら、特開２０００−２１２３３０号（特許文献１）に記載の加硫性ゴム組成物では、塩素を分子に持たないニトリルゴム（ＮＢＲ）とエピハロヒドリンゴムを２０／８０〜８０／２０の重量比でブレンドしているため、硫黄および硫黄加硫用促進剤でしか加硫されないＮＢＲの架橋密度が下がり、感光体が汚染されるという問題がある。これはエピハロヒドリンゴムの方が一般にＮＢＲよりも極性が高いため、硫黄および硫黄加硫用促進剤との親和性が高く、よって、エピハロヒドリンゴムの方にかなりの割合の硫黄および硫黄加硫用促進剤が分配され、そこで消費されてしまうためである。また、これを防ぐために硫黄および硫黄加硫用促進剤を増量するとブルームを生じる恐れがある。さらに、感光体汚染を生じないように必要以上に架橋密度が上げると、電気抵抗値が高くなる傾向が生じるという問題もある。さらには、硫黄加硫系単独では、充填剤が少ない場合に缶加硫を試みると、熱による変形のために、加硫前に受け型にセットする等の処理をすることが必要となる場合があり、セットの手間や設備費のためにコストが上昇し生産性が悪くなるという問題もある。
【０００６】
一方、トリアジン化合物を用いた加硫系の組成物は、上記硫黄および硫黄加硫用促進剤が配合された組成物と比較して架橋の速度が遅い。そのため、促進剤、受酸剤、および架橋活性剤を配合しないと十分な架橋密度や良好な加硫曲線が得られにくく、特に、化学発泡剤を配合した発泡体の場合に、このような傾向が非常に顕著となる。ところがトリアジン化合物を用いた加硫系の組成物は非常にスコーチしやすいという問題があり、特に上記のように促進剤等を多く配合すると、さらに耐スコーチ性が悪化する。
【０００７】
耐スコーチ性を改善するために、加硫遅延剤を配合すると、スコーチタイムを長くするような改善はできるものの、架橋密度が低下する問題がある。架橋密度が低下すると、ポリマー組成物としての強度や圧縮永久歪み等の性能が悪くなるとともに、ＯＡ機器用導電性部材等として使用したときには、移行汚染、感光体汚染を生じやすい等の問題が起こりやすくなる。
【０００８】
硫黄と硫黄加硫用促進剤とトリアジン系化合物とを、炭素−炭素間の二重結合およびハロゲンを有するポリマーを主成分とする系と組み合わせて使用した組成物の場合には、上記問題点を改善しているものの、貯蔵安定性、押し出しや混練時の耐スコーチ性でいまだ改善の余地がある。
【特許文献１】特開２０００−２１２３３０号
【発明の開示】
【発明が解決しようとする課題】
【０００９】
本発明は上記した問題に鑑みてなされたものであり、耐スコーチ性と良好な加硫特性を有するエラストマー組成物を提供するとともに、圧縮永久ひずみの低減を実現でき、成形した組成物の表面状態も良好で、生産性にも優れた導電性ローラ等の各種画像形成装置用導電性部材等の工業製品を高品質で提供することを課題としている。
【課題を解決するための手段】
【００１０】
上記課題を解決するために、本発明は、第一に、炭素−炭素間の二重結合およびハロゲンを有するポリマーを全重量の５０重量％以上１００重量％以下で含む主成分とし、層状化合物に吸蔵させてスコーチ防止処理されたトリアジンの誘導体、および硫黄が配合されていることを特徴とするエラストマー組成物を提供している。
【００１１】
本発明は、第二に、炭素−炭素間の二重結合およびハロゲンを有するポリマーを、全重量の５０重量％以上１００重量％以下で含む主成分とし、層状化合物に吸蔵させてスコーチ防止処理されたトリアジンの誘導体および硫黄が配合され、ＪＩＳ  Ｋ６３００に記載のムーニースコーチ試験で、スコーチ防止処理されたトリアジンの誘導体を配合して１２０時間後に、測定温度を１３０．０±０．５℃として測定したときのスコーチ時間ｔ5が１．５分以上であるエラストマー組成物を提供している。
上記スコーチ時間ｔ5を１．５分以上と規定しているのは、１．５分未満であると、加硫が速すぎるため、押出機内あるいは混練機内でやけが生じて製造不能となるためである。上記ｔ5は２．０分以上が好ましく、３．５分以上がさらに好ましい。
【００１２】
上記のように、本発明のエラストマー組成物では、加硫剤として、スコーチしやすいトリアジンの誘導体を配合しているが、該トリアジンの誘導体を層状化合物に吸蔵させるスコーチ防止処理をしているため、適度にゆっくりと加硫させることができ、耐スコーチ性を改善できる。また、スコーチ防止処理をした場合、架橋密度や架橋速度が下がるが、加硫剤として硫黄を併用することにより、これらを劇的に改善することができている。
また、炭素−炭素間の二重結合およびハロゲンを有するポリマーに対して、加硫剤として硫黄とトリアジンの誘導体を配合すると、トリアジンの誘導体は主として塩素等のハロゲンと反応し、二重結合された炭素（Ｃ＝Ｃ）は主として硫黄と反応するため、効果的に架橋し、架橋密度を低下させない。よって、ブルームや感光体汚染を抑制でき、トリアジンの誘導体の加硫で低圧縮永久歪みを実現できるとともに、硫黄加硫で加硫速度を速くすることができ、生産性を向上させることができる。
【００１３】
上記加硫剤として配合される上記層状化合物に吸蔵させてスコーチ防止処理されたトリアジンの誘導体は、層状化合物を生成時に、主として層間にトリアジンの誘導体のイオンが導入されて吸蔵されているものと考えられている。
また、上記トリアジンの誘導体を吸蔵させた上記層状化合物の表面は界面活性剤で被覆され、該界面活性剤の種類に応じて特定温度以上になるとトリアジンの誘導体が溢出する一方、該特定温度以下ではトリアジンの誘導体を析出させずにスコーチ防止処理がなされたものである
このように、スコーチ防止処理をすることにより、低温ではトリアジンが析出しないため、スコーチを防止することができる。
【００１４】
上記層状化合物として、室温、常圧で簡単に合成することができ、生産性がよい理由からハイドロタルサイトが好適に用いられる。また、層状のハイドロタルサイトは層間の結合が弱いため、トリアジンの誘導体を簡単に層間に入れることができる点からも好ましい。
【００１５】
上記界面活性剤としては、ドデシルベンゼンスルホン酸ナトリウム等が好適に用いられる。かかる界面活性剤がある温度以上で融解する等により、トリアジン誘導体が溢出する等して作用するようになるが、低温では作用しないこととなり、スコーチ防止処理をすることが可能となる。
【００１６】
全ポリマー成分１００ｇに対して、上記スコーチ防止処理されたトリアジンの誘導体はトリアジン誘導体のモル数として、０．０００４ｍｏｌ以上０．０５００ｍｏｌ以下、好ましくは０．００１０ｍｏｌ以上０．０３００ｍｏｌ以下、さらに好ましくは、０．００１５ｍｏｌ以上０．０１００ｍｏｌ以下で配合している。
【００１７】
上記範囲とすることにより、架橋密度、加硫速度を適正とでき、架橋密度が低い場合に発生するブルームや感光体汚染を起こりにくくすることができると共に、圧縮永久歪みを低減し、強度等の機械的物性を優れたものとできる。かつ、架橋密度が必要以上に高くならず、ポリマーの運動をあまり妨げないため、低い電気抵抗を実現できる。即ち、０．０００４ｍｏｌより少ないと、トリアジン誘導体の配合量が少なすぎて、その効果が発揮されず、圧縮永久ひずみを改善しにくくなったり、あるいは発泡剤による加硫阻害や缶加硫における型崩れや製造不良を防止しにくくなったりする。一方、０．０５００ｍｏｌより多いと、トリアジンの誘導体がブルームするおそれが生じたり、破断伸び等の機械的物性が悪化したりする。
【００１８】
全ポリマー成分１００重量部に対して、硫黄を０．１重量部以上５．０重量部以下、好ましくは０．２重量部以上２重量部以下の割合で配合することが好ましい。この範囲としているのは、０．１重量部よりも小さいと組成物全体の加硫速度が遅くなり生産性が悪くなりやすいためである。また、上記層状化合物に吸蔵させてスコーチ防止処理されたトリアジン誘導体だけでは反応性が乏しくなり、硫黄を併用しないと、充分な架橋速度や架橋密度が得られない。硫黄の配合量が０．１重量部以下の場合、このように充分な架橋速度や架橋密度が得られない可能性が高い。一方、５．０重量部より大きいと圧縮永久ひずみが大きくなったり、硫黄がブルームしたりする可能性があるためである。
【００１９】
上記した範囲内において、硫黄とトリアジンの誘導体の両者の配合割合を適切に選択することによって、加硫速度、架橋密度、電気抵抗値、および発泡剤を配合して発泡させる場合には連泡率等を必要とされるレベルに調整することができる。
その結果、感光体汚染やブルームを抑制しながら、電気抵抗値や圧縮永久ひずみの低減と加硫速度、架橋密度の向上とを効率良く両立することができる。さらに、チューブ状に加硫した場合、該加硫チューブ表面も良好にでき、缶加硫で製造した時に生じる型崩れやそれを原因とする製造不良も防止でき、生産性を向上することができる。
【００２０】
上記炭素−炭素の二重結合およびハロゲンを有するポリマーとしては、イオン導電性を有するものも特に好適に用いられ、この場合エピクロルヒドリン系重合体、特に、エピクロルヒドリン−エチレンオキサイド−アリルグリシジルエーテル共重合体が好ましい。これにより、低圧縮永久ひずみ等の性能を維持しながら、電気抵抗値を低く出来る等電気特性に優れたエラストマー組成物を形成することができる。
【００２１】
上記エピクロルヒドリン系重合体としては、上記したエピクロルヒドリン−エチレンオキサイド−アリルグリシジルエーテル共重合体の他、エピクロルヒドリン−アリルグリシジルエーテル共重合体、エピクロルヒドリン−プロピレンオキサイド−アリルグリシジルエーテル共重合体、エピクロルヒドリン−エチレンオキサイド−プロピレンオキサイド−アリルグリシジルエーテル共重合体等が挙げられる。
中でも、エチレンオキサイド含量が高いエピクロルヒドリン系重合体が好ましく、はやい加硫速度を維持したまま、体積抵抗率の低いエラストマー組成物を提供することができる。エピクロルヒドリン系重合体中のエチレンオキサイド含量としては５５ｍｏｌ％以上９５ｍｏｌ％以下がよく、より好ましくは６５ｍｏｌ％以上８０ｍｏｌ％以下が良い。
【００２２】
上記炭素−炭素の二重結合およびハロゲンを有するポリマーは、１種または複数種を適宜選択して用いることができ、上記エピクロルヒドリン系重合体以外に、クロロプレンゴム（ＣＲ）、塩素化天然ゴム等が挙げられ、特に、クロロプレンゴムが好ましい。
上記炭素−炭素間の二重結合およびハロゲンを有するポリマーと他のポリマーとを混合してもよい。その場合、炭素−炭素間の二重結合およびハロゲンを有するポリマーは、全ポリマー成分中５０重量％以上、好ましくは７０重量％以上、さらに好ましくは８０重量％以上であるのが良い。
上記他のポリマー成分としては、エチレンオキサイド−プロピレンオキサイド−アリルグリシジルエーテル共重合体、アクリロニトリルブタジエンゴム、スチレンブタジエンゴム、エチレンプロピレンジエン共重合体、エピクロルヒドリン単独共重合体、エピクロルヒドリン−エチレンオキサイド共重合体、エピクロルヒドリン−プロピレンオキサイド共重合体、エピクロルヒドリン−エチレンオキサイド−プロピレンオキサイド共重合体等が挙げられる。
【００２３】
上記トリアジンの誘導体として、２，４，６−トリメルカプト−ｓ−トリアジン、２−ジアルキルアミノ−４，６−ジメルカプト−ｓ−トリアジンよりなる群から選択される１種または複数種の化合物を用いていることが好ましい。加硫速度の点からは、２−ジアルキルアミノ−４，６−ジメルカプト−ｓ−トリアジンが好ましい。
【００２４】
また、発泡剤を配合して、上記エラストマー組成物を発泡体としてもよい。発泡剤を配合しても、加硫剤として硫黄および上記層状化合物に吸蔵させてスコーチ防止処理されたトリアジンの誘導体を併用することにより、発泡剤による加硫阻害や缶加硫における型崩れや製造不良を防止することができる上、発泡剤やトリアジン誘導体の配合によって起こるスコーチを効果的に抑制することが出来る。かつ、加硫速度や架橋密度を適正とできるため、セル径を均一且つ微小にすることができ、しかも圧縮永久ひずみが小さくて、硬度のばらつきが少ない非常に良好な発泡部材等を得ることができる。さらに、硫黄を併用することにより、上記層状化合物にトリアジン誘導体を吸蔵させたものを用いた場合に生じる架橋密度・架橋速度の低下を改善出来る効果は、特に発泡体の場合に顕著である。
さらに、エピクロルヒドリン系重合体等のイオン導電性ポリマーに発泡剤を配合して導電性発泡体を形成する場合にも良好な結果が得られる。また、連続加硫による製造も可能であり、ゴムのロスを少なくしたり、製造にかかる時間や製造コスト等を削減したりすることも出来る。
【００２５】
上記化学発泡剤はヒドラジン誘導体であるのが好ましく、中でも４，４’−オキシビス（ベンゼンスルホニルヒドラジド）が好適に用いられる。その他、ベンゼンスルホニルヒドラジド、トルエンスルホニルヒドラジド等も用いることができる。
【００２６】
上記化学発泡剤は全ポリマー成分１００重量部に対して、０．５重量部以上２０重量部以下、好ましくは１重量部以上１５重量部以下の割合で配合している。
上記範囲としているのは、０．５重量部より少ないと発泡が充分に起こらず硬度が高くなりやすい一方、２０重量部より多いとコストが高くなると共に、発泡剤やゴム種によってはブルームや感光体汚染が生じやすくなるためである。
４，４’−オキシビス（ベンゼンスルホニルヒドラジド）を用いる場合には２重量部以上１０重量部以下が好ましい。
【００２７】
化学発泡剤により発泡された導電性発泡部材を、画像形成装置で用いる導電性ローラとする場合には、発泡セルの最大セル径は１００μｍ以下、好ましくは８０μｍ以下、さらに好ましくは７５μｍ以下とするとよい。これにより、高画質の良好な画像を得ることができる。
【００２８】
また、本発明のエラストマー組成物では、上記炭素−炭素間の二重結合およびハロゲンを有するポリマーを主成分とするポリマー、加硫剤として配合する硫黄、トリアジンの誘導体の外、必要に応じて加硫促進剤、充填剤、助剤、受酸剤、架橋活性剤、老化防止剤等を配合してもよい。
【００２９】
上記助剤、受酸剤、架橋活性剤として、酸化亜鉛、酸化マグネシウム、ステアリン酸を配合することが好ましい。
特に、酸化マグネシウムを配合することにより、トリアジン誘導体の架橋を促進し、架橋密度をより向上させて適正な架橋密度とすることができる。
上記酸化マグネシウムは全ポリマー成分１００重量部に対して、０．２重量部以上１５重量部以下、好ましくは、１重量部以上１０重量部以下、さらに好ましくは、１．５重量部以上６重量部以下の割合で配合しているのが良い。
上記範囲としているのは、０．２重量部より少ないと架橋速度を促進できず、１５重量部より多くしても、それ以上の架橋密度の向上が望めない上に、硬度やコストが不必要に上昇するためである。
なお、本発明中、全ポリマー成分とは、炭素−炭素間の二重結合およびハロゲンを有するポリマーと他のポリマー成分とを合わせた全ポリマー成分を指す。
【００３０】
加硫促進剤としては、ジベンゾチアジルジスルフィド、テトラメチルチウラムモノスルフィド等を用いることが出来る。
【００３１】
老化防止剤を配合しても良く、配合する場合は全ポリマー成分１００重量部に対して、０．１重量部以上１０重量部以下、好ましくは２重量部以上８重量部以下、さらに好ましくは３重量部以上７重量部以下配合するのが良い。これにより、オゾン劣化を抑制できると共に、ローラ表面の酸化劣化とそれによる抵抗上昇を抑えて、連続通電後の抵抗変動が小さい導電性部材を得ることができる。
上記老化防止剤としては、２−メルカプトベンゾイミダゾールなどのイミダゾール類、フェニル−α−ナフチルアミン、Ｎ，Ｎ’−ジ−β−ナフチル−ｐ−フェニレンジアミン、Ｎ−フェニル−Ｎ’−イソプロピル−ｐ−フェニレンジアミン等のアミン類、ジ−ｔ−ブチル−ｐ−クレゾール、スチレン化フェノール等のフェノール類が挙げられる。特に、アミン類のＣＤ（４，４’（α，α−ジメチルベンジル）ジフェニルアミン）、イミダゾール類のＭＢ（２−メルカプトベンゾイミダゾール）やＭＢＺ（２−メルカプトベンゾイミダゾールの亜鉛塩）、フェノール類のＮＢＣ（ジブチルジチオカルバミン酸ニッケル）等が効果的である。これらの内から１種類を選んで単独で使用しても良いが、２種類または３種類を併用した方がブルームしにくいため好ましい。
【００３２】
さらに、電気抵抗値の環境依存性を改善する等の目的で、カーボン等の電子導電性導電剤を、イオン導電性を損なわない範囲で添加してもよい。  
【００３３】
なお、本発明のエラストマー組成物中には、鉛化合物を含まないことが好ましい。従来は、四酸化三鉛等の鉛化合物を受酸剤や架橋反応時の活性剤として使用しているが、本発明のような処方とすれば鉛化合物を含まなくても圧縮永久ひずみ、感光体汚染等の物性値を良くすることが可能となる。また、鉛化合物は作業性や環境上の問題により、その使用形態や使用量により規制を受けるため、鉛化合物を含まないことが好ましい。
【００３４】
また、本発明は、上記エラストマー組成物を用いて形成している部材を提供している。
本発明のエラストマー組成物は加硫速度が速く、圧縮永久歪みが小さく、ブルームの発生もないので、該エラストマー組成物を用いて種々の工業製品に用いられる高性能の各種部材を製造することが出来る。とりわけ、画像形成装置用の導電性部材として好適に用いられる。この導電性部材として、転写ローラ、現像ローラ、帯電ローラ、トナー供給ローラ、駆動ローラ等として用いられる導電性ローラあるいは／および導電性ベルトが挙げられる。さらに、本発明は上記導電性部材を備えてなる画像形成装置を提供している。
【００３５】
上記エラストマー組成物を用いた部材を形成する場合、エラストマー組成物を溶融混練し、この混練物を押出機等で所要形状に予備成形し、この予備成形品を缶加硫あるいはプレス加硫して、所要形状に成形している。
導電性ローラを形成する場合には、単軸押出機でチューブ状に予備成形し、この予備成形品を、加圧水蒸気式缶加硫により１６０℃、１０〜７０分程度加硫し、中空状の加硫チューブを成形した後、芯金を挿入し表面を研磨した後、所要寸法にカットして導電性ローラとしている。
【００３６】
上記エラストマー組成物の溶融混練は通常の方法によって行うことができ、例えば、オープンロール、密閉式混練機等の公知のゴム混練装置を用いて２０〜１３０℃で２〜１０分程度混練している。
【００３７】
加硫は通常の方法によって行うことができ、大量生産を行うには水蒸気加圧下の加硫缶中で加硫するのが好ましい。また、プレス加硫を用いても良いが、トリアジンの誘導体は金型離型性を低下させる場合があるので、金型表面にフッ素コート等の離型処理を行うことが好ましい。いずれの場合も、必要に応じて二次加硫を行っても良い。良好な発泡体をプレス加硫で得るには２段階プレス発泡等の方法を用いると良い。
【００３８】
加硫時間等の加硫条件は、ポリマー、加硫剤等の種類や配合比によって異なるが、加硫試験用レオメータ（例：キュラストメータ）により最適加硫時間を求めている。また、加硫温度は必要に応じて上記温度に上下して定めている。なお、感光体汚染と圧縮永久ひずみを低減させるため、充分な加硫量を得られる様に加硫温度、加硫時間等の条件を設定することが好ましい。
【００３９】
上記キュラストメータ等の加硫試験機を用いて加硫曲線を測定した場合、１６０℃で４０分間測定したときの最大トルク上昇値（（トルクピークあるいは、トルクピークがない場合には４０分後の時点でのトルク値）−（最低トルク値））において、スコーチ防止処理をせず、また硫黄も配合しない場合と比較して、６０％以上が好ましい。さらに、７０％以上が好ましく、最も好ましくは９０％以上であるのがよい。
上記範囲としているのは、６０％よりも小さいと、充分な加硫密度が得られなくて、低汚染性あるいは低圧縮永久ひずみとすることが困難となるからである。
【００４０】
本発明のエラストマー組成物を用いて導電性部材を形成する場合は、ＪＩＳ  Ｋ６９１１に記載の方法において、印加電圧１０００Ｖで測定した体積抵抗率を１０4.0［Ω・ｃｍ］以上１０13.0［Ω・ｃｍ］以下、好ましくは１０5.0［Ω・ｃｍ］以上１０12.5［Ω・ｃｍ］以下さらに好ましくは１０6.0［Ω・ｃｍ］以上１０9.5［Ω・ｃｍ］以下としていると良い。このように、低電気抵抗とし適度な導電性を持たせることにより、導電性ローラ等の導電性部材として好適に用いることができる。
【００４１】
さらに、後述する方法により測定される圧縮永久ひずみの値が３０％以下、好ましくは２５％以下、さらに好ましくは２０％以下としていることが好ましい。これは３０％より大きい場合には、エラストマー組成物を用いて導電性ローラ等の導電性部材を形成した場合に寸法変化が大きくなりすぎて、該導電性部材を画像形成装置に用いた場合に画像形成プロセス系の耐久性や精度維持に問題が生じ、実用に適さないためである。
【発明の効果】
【００４２】
上述したように、本発明によれば、炭素−炭素間の二重結合およびハロゲンを有するポリマーを主成分とし、硫黄および、層状化合物に吸蔵させてスコーチ防止処理されたトリアジンの誘導体を含んでいる。このため、トリアジンの誘導体を適度にゆっくりと反応させることができ、耐スコーチ性を大幅に改善することが可能となる。また、硫黄を併用することにより、架橋速度や架橋密度を上げ、実用性を確保することが可能となる。    
【００４３】
また、トリアジンの誘導体の加硫系により低圧縮永久ひずみを実現できるとともに、トリアジンの誘導体は加硫時に副生成物を生じにくいので、コピー機やプリンター等に使用される導電性ローラや導電性ベルトとして用いる場合に、感光体汚染性を低減することができる。さらには、エピクロルヒドリン系重合体に用いた場合には、電気抵抗値と圧縮永久ひずみの低減とを効率良く両立することができる。
【００４４】
さらに、導電性ローラを押出し成形により形成する場合には、加硫チューブの表面を良好とすることが出来、缶加硫で製造した時に生じる型崩れやそれを原因とする製造不良も防止でき、生産性を大きく向上することができる。また、発泡体とする場合にも、セル径を均一にかつ微小にすることができるため、高強度で非常に良好なエラストマー組成物を得ることができる。
【００４５】
さらには、本発明のエラストマー組成物は、トリアジンの誘導体が一般的な加硫促進剤と比べても環境にやさしく、非常に取り扱いが容易であり、作業性にも優れており、作業者への負担が少ない点、環境に対する安全性の点からも優れている。また、マスターバッチ等を使用する必要もないため、作業性・生産性に非常に優れている。
したがって、上記エラストマー組成物を用いることで、高品質化と低コスト化が強く要求される現在において、その要求性能に耐え得る各種エラストマー部材、特に画像形成装置用導電性部材および画像形成装置を高品質に製造することができる。
【発明を実施するための最良の形態】
【００４６】
以下、本発明の実施形態を図面を参照して説明する。
第１の実施形態のエラストマー組成物は、炭素−炭素間の二重結合およびハロゲンを有するポリマーとして、エチレンオキサイド（ＥＯ）／エピクロルヒドリン（ＥＰ）／アリルグリシジルエーテル（ＡＧＥ）の共重合体比率が５６モル％／４０モル％／４モル％であるエピクロルヒドリン−エチレンオキサイド−アリルグリシジルエーテル共重合体（以下、ＧＥＣＯとも称する）を主成分とし、加硫剤として硫黄とスコーチ防止処理されたトリアジンの誘導体を配合している。
【００４７】
詳細には、ＧＥＣＯ１００重量部に対して、粉末硫黄を１．０重量部、スコーチ防止処理されたトリアジンの誘導体を３．５３重量部、加硫促進剤であるジベンゾチアジルジスルフィドを１．０重量部、テトラメチルチウラムモノスルフィドを０．８８重量部、助剤あるいは受酸剤あるいは架橋活性剤として酸化亜鉛を５重量部、酸化マグネシウムを３重量部、ステアリン酸１重量部を配合している。この他必要に応じて充填剤、老化防止剤等を配合しても良い。
【００４８】
上記スコーチ防止処理されたトリアジンの誘導体は、層状化合物であるハイドロタルサイトにトリアジンの誘導体を３０ｗｔ％の割合で吸蔵させたもので、トリアジンの誘導体として、２−ジ−ｎ−ブチルアミノ−４，６−ジメルカプト−ｓ−トリアジンを用いている。
このハイドロタルサイトにトリアジンの誘導体を吸蔵させる方法は、図１に示すように、トリアジンの誘導体のナトリウム塩水溶液に、Ａｌ（Ｎ０3）3水溶液と、Ｍｇ（Ｎ０3）2水溶液を滴下する。同時に混合溶液のｐＨが約９を保つ様に水酸化ナトリウム水溶液を滴下すると、溶液中でトリアジンの誘導体の塩（下記の化学式１）のアニオンが層間または表面に取り込まれながらハイドロタルサイトが形成されるため、結果として、トリアジンの誘導体がハイドロタルサイトに吸蔵されることとなる。
なお、ハイドロタルサイトの層間への入り易さはＣＯ32-≫ＳＯ42-≫ＯＨ-＞Ｆ-＞Ｃｌ-であるため、混合溶液のｐＨを約９に保つにはＮａ2ＣＯ3水溶液ではなく、ＮａＯＨ水溶液を使う必要がある。ＣＯ32-は非常に層間に入りやすいため、化学式１のアニオンより先に入ってしまい、結果として、トリアジン誘導体が吸蔵されにくくなってしまうためである。
【００４９】
【化１】
2005200541.tif 000002
【００５０】
ついで、界面活性剤で洗い、表面を有機化する。使用する界面活性剤の種類により特定温度でトリアジンの誘導体がハイドロタルサイトから脱離（もしくは）溶出し、特定温度に達しない低温ではトリアジンの誘導体が溢出しない構成とすることができる。該構成とすることで、特定温度に達するまではスコーチしない特性を有するスコーチ防止処理を施したものとなる。    
【００５１】
上記スコーチ防止処理されたトリアジンの誘導体を加硫剤として配合することにより、トリアジンの誘導体がある温度になってはじめて作用することとなるので、耐スコーチ性を大幅に改善できると共に、硫黄を併用することにより加硫速度を速めて適正速度とすると共に、架橋密度が下がるのを抑制することが可能となる。
【００５２】
上記のように、炭素−炭素間の二重結合およびハロゲンを有するポリマーに硫黄およびスコーチ防止処理されたトリアジンの誘導体を加硫剤として配合し、さらに各種配合剤を配合したエラストマー組成物をプレス加硫する等して、図２に示す導電性ローラをはじめとする各種成形品を形成している。
【００５３】
第２実施形態では、４，４’−オキシビス（ベンゼンスルホニルヒドラジド）からなる発泡剤を全ポリマー１００重量部に対して１重要部以上１５重量部以下（本実施形態６〜８重量部）で配合している。他の成分は第１実施形態と同様としている。
【００５４】
第２実施形態のエラストマー組成物より、以下の製法で、導電性発泡ローラを形成している。
まず、上記エラストマー組成物の各成分を密閉式混練機等の公知のゴム混練装置を用いて溶融混練している。混練された混練物を単軸押出機でチューブ状に予備成形し、この予備成形品を加圧水蒸気式加硫缶に投入し、１６０℃、１０〜７０分加硫し導電性加硫発泡体チューブを得たのち、ホットメルト接着剤を塗布した金属製のシャフトを挿入して加熱、接着し、表面を研磨した後、所要寸法にカットして、導電性発泡ローラとしている。図２に示すように、該導電性発泡ローラ１は略円筒形状とし、その内周面にシャフト２が挿入されている。なお、缶加硫以外に連続加硫を行ってもよい。
【００５５】
上記導電性ローラは、コピー機、プリンター等の画像形成装置において、転写ローラ、現像ローラ、帯電ローラ、トナー供給ローラ等として用いられる。該導電性ローラはブルームの発生が抑制され、感光体を汚染せず、かつ、低電気抵抗値をもつため、画像形成装置に用いる導電性ローラとして優れた特性を付与することができる。
【００５６】
図３は第３実施形態を示し、本発明のエラストマー組成物より転写ベルト等として用いる導電性ベルト３を形成している。導電性ベルト３は２個以上のプーリー４によって張架状態とされ、回転移動する導電性ベルト３の上側の直線部分５に紙等のシート材６を担持して搬送するものである。
【００５７】
以下、本発明のエラストマー組成物の実施例１〜６、比較例１〜１４について詳述する。各々下記の表１および表２に記載の配合よりなるエラストマー組成物を用いて導電性ローラ等を作製した。
【００５８】
【表１】
2005200541.tif 000003
【００５９】
【表２】
2005200541.tif 000004
【００６０】
上記表中の上段（加硫系まで）の数値単位は重量部であり、圧縮永久ひずみの単位は％である。使用した材料は下記の通りである。
ＧＥＣＯ（その１）：ダイソー製「エピクロマーＣＧ１０２」
共重合比率ＥＯ：ＥＰ：ＡＧＥ＝５６：４０：４（モル％）
ＧＥＣＯ（その２）：ダイソー製の試作品
共重合比率ＥＯ：ＥＰ：ＡＧＥ＝７３：２３：４（モル％）
ＣＲ：昭和電工製「ショウプレンＷＲＴ」
アセチレンブラック：電気化学工業製「デンカブラック」
ＳＲＦカーボン：三菱化学製「ダイヤブラックＬＲ」
炭酸カルシウム：丸尾カルシウム製「軽質炭酸カルシウム」
ナフテン系オイル：出光興産製「ダイアナプロセスオイルＮＳ１００」
亜鉛華：三井金属鉱業製「酸化亜鉛２種」
酸化マグネシウム：協和化学工業製「マグサラット１５０ＳＴ」
ステアリン酸：ユニケマオーストラリア製「ステアリン酸４９３１」
４，４’−オキシビス（ベンゼンスルホニルヒドラジド）：永和化成工業製「ネオセル                                                        ボン＃１０００ＳＷ」
硫黄：鶴見化学工業製「粉末硫黄」
ジベンゾチアジルジスルフィド：大内新興化学工業製「ノクセラーＤＭ」
テトラメチルチウラムモノスルフィド：大内新興化学工業製「ノクセラーＴＳ」
２−ジ−ｎ−ブチルアミノ−４，６−ジメルカプト−ｓ−トリアジン：三協化成製「ジ                                                                  スネットＤＢ」
２−ジ−ｎ−ブチルアミノ−４，６−ジメルカプト−ｓ−トリアジンをハイドロタルサイトに吸蔵したもの（有効成分３０ｗｔ％）：「ジスネットＤＢ／ＬＤＨ」
なお、略語ＧＥＣＯは、エピクロルヒドリン−エチレンオキサイド−アリルグリシジルエーテル共重合体、ＥＯはエチレンオキサイド、ＥＰはエピクロルヒドリン、ＡＧＥはアリルグリシジルエーテルを表す。
【００６１】
上記２−ジ−ｎ−ブチルアミノ−４，６−ジメルカプト−ｓ−トリアジンをハイドロタルサイトに吸蔵したもの（有効成分３０ｗｔ％）（「ジスネットＤＢ／ＬＤＨ」）は、上述した通り層状化合物であるハイドロタルサイトにトリアジンの誘導体を吸蔵させており、層状化合物に吸蔵させてスコーチ防止処理されたトリアジンの誘導体である。
【００６２】
実施例１、３、５および比較例１〜３、７、９、１１、１３については、表１および表２に記載の配合からなる材料を密閉式混練機（ＤＳ１０−４０ＭＷＡ−Ｓ（株）森山製作所製）およびオープンロールにより各配合量で混練した。上記混練機からリボン取りしたポリマー組成物を押出機（Φ６０）に投入しエンドレスベルト状に押出形成した後カットし筒体を得た。この筒体を加圧水蒸気式加硫缶で、１６０℃、１０〜７０分で加硫した後研磨して導電性ベルトを得た。
【００６３】
実施例２、４、６及び比較例４〜６、８、１０、１２、１４については、表１および表２に記載の配合からなる材料を上記と同様にして混練により得、そこからリボン取りしたポリマー組成物を上記と同様押出機（Φ６０）に投入し、中空チューブ状に押し出した。このゴムチューブを適切な長さにカットした後、加圧水蒸気式加硫缶にて加硫温度１６０℃、加硫時間１０〜７０分で加硫することにより、加硫ゴムチューブを得た。この際、化学発泡剤がガス化して発泡すると共に、ゴム成分の架橋も進行した。
上記のように加硫成形された円筒形状の導電性加硫チューブの中空部に、ホットメルト接着剤を塗布した金属製のシャフトを挿入して加熱、接着し、表面を研磨した後、所要寸法にカットしてシャフト径６ｍｍ、ロール外径１４ｍｍ、ロール長さ２１８ｍｍの導電性ローラを得た。
【００６４】
（実施例１乃至実施例６）
実施例１は表１に記載のＣＲ（クロロプレンゴム）に、実施例３および５はＧＥＣＯに、硫黄、層状化合物に吸蔵させてスコーチ防止処理されたトリアジンの誘導体、充填剤、また必要に応じて加硫促進剤等を各々表１に示す配合比にて混合した後、Φ６０の押出機で押出成形してカットし、未加硫ゴムの筒体を得た後、加硫して、上記に示す方法により、本発明のエラストマー組成物を用いた導電性ベルトを得た。
実施例２は表１に記載のＣＲに、実施例４および６はＧＥＣＯに同じく硫黄、層状化合物に吸蔵させてスコーチ防止処理されたトリアジンの誘導体、充填剤、また必要に応じて加硫促進剤、さらには、化学発泡剤を表１に示す配合比にて混合し、上記に示す方法により、本発明のエラストマー組成物を用いた導電性発泡ローラを得た。
【００６５】
（比較例１乃至比較例１６）
比較例１、４はＣＲに、比較例７、８、１１、１２はＧＥＣＯに、スコーチ防止処理がされていないトリアジンの誘導体を表２に示す配合比にて混合したが、硫黄およびスコーチ防止処理されたトリアジンは配合しなかった。また、比較例９、１０、１３、１４はＧＥＣＯにスコーチ防止処理がされていないトリアジンの誘導体と硫黄、加硫促進剤とを配合した。それから、比較例２および５はＣＲに、層状化合物に吸蔵させてスコーチ防止処理されたトリアジンの誘導体を表２に示す配合比にて配合したが、硫黄は配合しなかった。比較例３および６はＣＲに、硫黄を表２に示す配合比にて混合したが、層状化合物に吸蔵させてスコーチ防止処理されたトリアジンは配合しなかった。なお、比較例４〜６、８、１０、１２および１４は化学発泡剤を表２に示す配合比にて配合した。
【００６６】
上記のように作製した各実施例および各比較例のエラストマー組成物を用いたローラ、ベルトおよび下記に詳述する方法で作成した加硫ゴム試験片について、下記の特性測定を行った。その結果を表１および表２の下段に示す。
【００６７】
（ムーニースコーチ試験）
ＪＩＳ  Ｋ６３００の未加硫ゴム物理試験方法のムーニースコーチ試験の記述に従って試験を行った。ただし、ｔ5[分]の測定は、上記材料を配合して２４時間後および１２０時間後に、１３０．０±０．５℃で行った。
【００６８】
（加硫曲線の測定）
実施例および比較例の各未加硫のエラストマー組成物を最適量サンプリングした後、日合商事株式会社製キュラストメータＶ型ＶＤＲで加硫曲線を測定した。ＪＩＳ  Ｋ６３００の「振動式加硫試験機による加硫試験」の「ダイ加硫試験Ａ法」に従い、ゴム試験片に破壊しない程度の低振幅（本発明では１°）の正弦波振動を与え、試験片から上ダイスに伝わるトルクを未加硫から過加硫に至るまで測定した。当該測定で得られた加硫曲線の例を図４、５に示す。１６０℃で４０分間測定したときの最大トルク上昇値Ｔｍａｘ−Ｔｍｉｎ（（トルクピークあるいは、トルクピークがない場合には４０分後の時点でのトルク値）−（最低トルク値））を測定し、スコーチ防止処理をせず、また硫黄も配合しない場合のこのＴｍａｘ−Ｔｍｉｎの値と比較し、その比率を測定した。なお、この比率が６０％未満の場合は架橋効率が悪く不適とした。
【００６９】
（圧縮永久ひずみの測定）
実施例１、３、５および比較例１〜３、７、９、１１、１３については上記でリボン取りしたポリマー組成物を所要量サンプリングしたものを専用の金型に仕込んで、ＪＩＳ  Ｋ６２６２「加硫ゴム及び熱可塑性ゴムの永久ひずみ試験方法」に記載の試験片をプレス加硫にて作製した。そしてそれを用いて、かかるＪＩＳの規定に従い、測定温度７０℃、測定時間２４時間で測定した。圧縮割合は試験片の厚みの２５％とした。また、実施例２、４、６、および比較例４〜６、８、１０、１２、１４については作製した発泡ローラから幅１０ｍｍの中抜き円筒状の発泡体サンプルを採取し、これを用いて、上記と同様にして測定した。これらの方法で測定した圧縮永久ひずみの値が３０％以下であることが好ましく、ローラとしての実用上２５％以下であるとより好ましく、２０％以下であると、さらに好ましい。
【００７０】
（セル径の測定）
上記実施例２、４、６および比較例４〜６、８、１０、１２および１４の配合で作製した発泡体の各ローラの断面を倍率（×１００）で写真に撮り、セル径の最大径と最小径を調べた。この内、最大径（μｍ）を示す。
【００７１】
（加硫チューブの表面状態）
実施例２、４、６および比較例４〜６、８、１０、１２、１４について、上記した方法で作製した加硫チューブにおいて、加硫チューブの表面状態について観察した。特に内面について、荒れがひどくて、手動によってもシャフトが挿入できないものを不可（×）、自動挿入装置では挿入は困難だが手動では何とか挿入できローラがかろうじて作製できそうなものを可（△）、内面肌が良好で、自動挿入装置による挿入が可能であったものを良（○）とした。
なお、不可のものについても、加硫時にチューブ受けを利用し、かつ通常より長い寸法でカットしたものを加硫する等の方法で導電性ローラは作製しており、ローラとしての評価を行った。
【００７２】
表１に示すように、実施例１、２はＣＲに、実施例３、４、５、６はＧＥＣＯに、硫黄、および層状化合物に吸蔵させてスコーチ防止処理されたトリアジンの誘導体を表１に示す配合比にて混合しているため、ｔ5が１．５分以上でありスコーチ性も良好であり、Ｔｍａｘ−Ｔｍｉｎの、スコーチ防止処理をせずまた硫黄を配合していないときとの比率も６０％よりも大きく、適切な値であった。また、圧縮永久ひずみは１５％〜２５％と適切な値であった。
【００７３】
さらに化学発泡剤を表１に示す配合比にて混合して発泡体とした実施例２、４、６も、上記の通り適切な値である上に、最大セル径も非常に小さく、発泡体としたエラストマー組成物も良好な特性をもち、また、加硫チューブの表面状態も良好であったため、ローラとしても良好に製造できた。
また、体積抵抗率に関しては、実施例１と実施例３あるいは実施例２と実施例４のゴムをブレンドすることにより１０7.5〜１０12.5（Ω．ｃｍ）の間の任意の値を実現できる上に、実施例としては特に示していないが、各種導電性添加塩をエピクロルヒドリン系重合体に添加することにより１０4.0〜１０5.0（Ω．ｃｍ）程度の低い値も実現可能である。
【００７４】
一方、表２に示すように、比較例１、４、７、８、１１、１２は、スコーチ防止処理がされていないトリアジン誘導体のみを配合した。そのため、特に１２０時間後のｔ５が１．５分未満あるいはスコーチして測定不可となったことからスコーチタイムが短くスコーチし易くなり不適であった。特に発泡体とした比較例４、８、１２では、加硫チューブの表面も荒れていた。また、比較例８、１２では架橋密度の低下により、感光体汚染性も生じた。
比較例９、１０、１３、１４においても、スコーチ防止処理がされていないトリアジン誘導体を配合し、さらには、硫黄および加硫促進剤を併用して、トリアジン誘導体の配合量を減らしても十分な架橋密度が得られる様に工夫したが、同じく１２０時間後のｔ5が１．５分未満となるかスコーチして測定不可となり、生ゴムの貯蔵安定性に課題が残った。
【００７５】
また、比較例２、５は、層状化合物に吸蔵させてスコーチ防止処理されたトリアジンの誘導体は配合したが、硫黄は配合しなかったため、Ｔｍａｘ−Ｔｍｉｎが小さく、またスコーチ防止処理をせず硫黄も配合していないときに対する比率も小さく、充分な架橋密度が得られなかったので不適であった。これにより感光体汚染試験の結果も悪かった上に発泡体とした比較例５では加硫チューブの表面状態も悪かった。
【００７６】
比較例３、６は、硫黄単独系であり、スコーチ防止処理されたトリアジンを配合しなかったため、Ｔｍａｘ−Ｔｍｉｎが小さくて充分な架橋密度が得られていない上に、圧縮永久ひずみが３０％より大きく、発泡体とした比較例６では加硫チューブの表面状態も悪かった。
【００７７】
さらに、化学発泡剤を表２に示す配合比にて混合して発泡体とした比較例４〜６、８、１０、１２および１４は、上記の通り不適切な物性を含んでいる上に、比較例６および１４では最大セル径が１００μｍを越えており、また、比較例４、５、８および１２でも同じく８０μｍ以上とやや大きく、硫黄および、層状化合物に吸蔵させてスコーチ防止処理されたトリアジンの誘導体の両者を含んでいないエラストマー組成物は発泡体としてもあまり良好な特性を得ることはできなかった。
【００７８】
図４に示すように、発泡剤を含んでいないエラストマー組成物である実施例１は比較例１〜３と比較してトルクの最大値と最小値の差が大きく、エラストマー組成物の成形時のゴムの弾性が大きく、架橋効率がよかった。また、特に発泡剤を含んでいるエラストマー組成物である実施例２の場合、比較例４〜６と比較してさらに良好な結果を得た。そのため、発泡剤を含んでいるか否かに関わらず、実施例のエラストマー組成物は所望の形状に成形しやすかった上に、特に、発泡剤を用いた場合の架橋効率の悪化を防止でき、優れていた。
【図面の簡単な説明】
【００７９】
【図１】層状化合物に吸蔵させてスコーチ防止処理されたトリアジンの誘導体の製造方法の概略図である。
【図２】本発明のエラストマー組成物を用いた導電性ローラの概略図である。
【図３】本発明のエラストマー組成物を用いた導電性ベルトの概略図である。
【図４】実施例１、比較例１〜３のキュラストメータによる加硫曲線を示す図である。
【図５】実施例２、比較例４〜６のキュラストメータによる加硫曲線を示す図である。
【符号の説明】
【００８０】
１  導電性ローラ
２  軸心
３  導電性ベルト
４  プーリー
５  直線状部分
６  シート材
【図１】
2005200541.tif 000005
【図２】
2005200541.tif 000006
【図３】
2005200541.tif 000007
【図４】
2005200541.tif 000008
【図５】
2005200541.tif 000009